중합 조성물 3 g 을 불소 수지 필름 상 에서 폴리에틸렌 제 다공질 막 ( 두께 : 20 내지 60 μ m , 공공 율 : 80 내지 95 ％, 평균 공경 : 0 . 5 내지 1 . 0 μ m ) 에 함침 시켰 다 . 함침 후 의 막 에 불소 수지 필름 을 씌우 고 , 그 위 에서 어 플리 케이 터로 막 두께 가 50 μ m 가 되 도록 레벨 링 하 였 다 . 필름 을 박리 하 고 , UV 조사 하 고 나 서 실온 에서 80 시간 양생 하 였 다 . 불소 수지 필름 을 새롭 게 막 에 씌우 고 , 2 매 의 유리판 으로 불소 수지 필름 을 개재 하 여 끼우 고 , 이 상태 로 유리제 용기 에 물 500 mL 와 함께 넣 었 다 . 기어 오븐 을 이용 하 여 80 ℃ 에서 24 시간 가열 경화 하 고 , 소성 시켜 막 을 얻 었 다 .